"複数の細孔を持つ少なくとも1つのポリマーを含むポリマー系であって、前記ポリマーは、約250オングストローム~約2000オングストロームの直径を持つ少なくとも1つの輸送細孔を有し、前記ポリマーは、前記ポリマーの収容可能細孔容積の約1.8超~約78の輸送細孔容積を有する、ポリマー系。細孔は、100オングストローム超~約2000オングストロームの直径を有する、請求項1に記載のポリマー系。前記ポリマーは、血液から20,000ダルトン超50,000ダルトン未満のタンパク質分子を収着すること、および50,000ダルトンを超える血液タンパク質の収着を排除することができる、請求項1に記載のポリマー系。前記ポリマーは、約0.315cc/g~約1.516cc/gの細孔容積を有する、請求項1に記載のポリマー系。前記ポリマーは、前記収容可能細孔容積の約21.97超~約98.16の有効細孔容積を有する、請求項1に記載のポリマー系。前記ポリマーは有効細孔を含み、前記有効細孔は、約100オングストローム超~約250オングストロームの直径を有する、請求項1に記載のポリマー系。前記ポリマーは生体適合性である、請求項1に記載のポリマー系。前記ポリマーは血液適合性である、請求項1に記載のポリマー系。前記ポリマーの形状は球形のビーズである、請求項1に記載のポリマー系。前記ポリマーは、サイトカインおよびβ2-ミクログロブリンから実質的になる群から選択されるタンパク質分子を収着し、かつ大きい血液タンパク質の収着を排除するために全血と直接接触して使用され、前記大きい血液タンパク質は、ヘモグロビン、アルブミン、免疫グロブリン、フィブリノーゲン、血清タンパク質および50,000ダルトンを超える他の血液タンパク質から実質的になる群から選択される、請求項1に記載のポリマー系。前記ポリマーは、50,000ダルトンよりも小さいタンパク質を吸着することについては内部表面選択性を有し、ビタミン、グルコース、電解質、脂肪、および血液によって運ばれる他の親水性の小分子栄養素を吸着することについてはほとんど選択性を有しないかまったく選択性を有しない、請求項1に記載のポリマー系。前記ポリマーは懸濁重合を使用して製造される、請求項1に記載のポリマー系。前記ポリマーは、ジビニルベンゼン、トリビニルシクロヘキサン、トリビニルベンゼン、ジビニルナフタレン、ジビニルスルホン、トリメチロールプロパントリアクリレート、トリメチロールプロパントリメタクリレートおよびこれらの混合物から実質的になる群から選択される架橋剤を用いてスチレンおよびエチルビニルベンゼンの芳香族モノマーから構築される、請求項1に記載のポリマー系。小滴懸濁重合のための安定化剤は、血液適合化ポリマーから実質的になる群から選択され、前記ポリマーは、ポリN-ビニルピロリジノン、ポリアクリル酸ヒドロキシエチル、ポリメタクリル酸ヒドロキシエチル、ヒドロキシルエチルセルロース、ヒドロキシプロピルセルロース、ポリアクリル酸の塩、ポリメタクリル酸の塩、ポリアクリル酸ジメチルアミノエチル、ポリメタクリル酸ジメチルアミノエチル、ポリアクリル酸ジエチルアミノエチル、ポリメタクリル酸ジエチルアミノエチル、ポリビニルアルコールおよびこれらの混合物である、請求項1に記載のポリマー系。前記ポリマーは、ポリN-ビニルピロリジノン、ポリアクリル酸ヒドロキシエチル、ポリメタクリル酸ヒドロキシエチル、ヒドロキシエチルセルロース、ヒドロキシプロピルセルロース、ポリアクリル酸の塩、ポリメタクリル酸の塩、ポリメタクリル酸ジメチルアミノエチル、ポリアクリル酸ジメチルアミノエチル、ポリアクリル酸ジエチルアミノエチル、ポリメタクリル酸ジエチルアミノエチル、ポリビニルアルコールおよびこれらの混合物から実質的になる群から選択される外部コーティングによって血液適合性にされる、請求項1に記載のポリマー系。前記ポリマーは、多孔性ポリマービーズの形成と同時の前記血液適合性の外部コーティングの表面グラフト化により血液適合性にされる、請求項15に記載のポリマー系。前記ポリマーは、予め形成された多孔性ポリマービーズ上への前記血液適合性の外部コーティングの表面グラフト化により、血液適合性にされる、請求項16に記載のポリマー系。前記ポリマーは、陰イオン電荷を持つ外表面を有し、前記陰イオン電荷は、アルブミンが前記細孔に進入することを防止する、請求項1に記載のポリマー系。複数の細孔を持つ少なくとも1つのポリマーを含むサイズ選択的なポリマーであって、前記細孔は、100オングストローム超~約2000オングストロームの直径を有し、前記ポリマーは、前記ポリマーの収容可能細孔容積の約1.8超~約78の輸送細孔容積を有する、サイズ選択的なポリマー。複数の細孔を含むサイズ選択的なポリマーであって、前記細孔は、100オングストローム超~約2000オングストロームの直径を有し、前記ポリマーは、約250オングストローム~約2000オングストロームの直径を持つ少なくとも1つの輸送細孔を有し、前記ポリマーは、陰イオン電荷を持つ外表面を有し、前記陰イオン電荷は、アルブミンが前記細孔に進入することを防止する、サイズ選択的なポリマー。先行する開示とは対照的に、本発明で特定される多孔性ポリマー吸着剤は、50,000ダルトンを超える分子量を持つ大きいタンパク質ではなくて、小サイズおよび中サイズのタンパク質を吸着することについて高選択性を実証する。より重要なことは、アルブミン、赤血球、血小板および白血球などの正常な成分が臨床的に許容できるレベルに維持されるため、本発明は、長期の臨床的処置に好適な血液灌流用の吸着剤を開示するということである。1つの実施形態では、本発明は、複数の細孔を持つ少なくとも1つのポリマーを含むポリマー系を提供し、このポリマーは、約250オングストローム~約2000オングストロームの直径を持つ少なくとも1つの輸送細孔を有し、そしてこのポリマーは、このポリマーの収容可能細孔容積の約1.8超~約78の輸送細孔容積を有する。本発明の目的のために、用語輸送細孔は、有効細孔への分子の速い輸送を可能にする細孔として定義され、用語輸送細孔容積は、ポリマーの単位質量あたりの輸送細孔の容積を意味する。別の実施形態では、当該細孔は、100オングストローム超~約2000オングストロームの直径を有する。さらに別の実施形態では、当該ポリマーは、血液から20,000ダルトン超50,000ダルトン未満のタンパク質分子を収着すること、および50,000ダルトンを超える血液タンパク質の収着を排除することができる。なお別の実施形態では、当該ポリマーは、約0.315cc/g~約1.516cc/gの細孔容積を有する。さらになお別の実施形態では、このポリマーは、収容可能細孔容積の約21.97超~約98.16の有効細孔容積を有する。さらなる実施形態では、このポリマーは有効細孔を含み、この有効細孔は、約100オングストローム超~約250オングストロームの直径を有する。本発明の目的のために、用語総細孔容積は、単位質量あたりのポリマー中の全細孔の容積として定義され、用語有効細孔容積は、分子の選択的な吸着であるいずれかの細孔を意味する。用語収容可能細孔容積は、ポリマーの単位質量あたりの全細孔の収容可能空間の容積として定義され、用語有効細孔は、特定の分子を吸着するように設計された機能的細孔を意味する。用語収容可能細孔は有効細孔および輸送細孔の合計である。別のさらなる実施形態では、当該ポリマーは生体適合性である。さらに別の実施形態では、当該ポリマーは血液適合性である。さらにさらなる実施形態では、このポリマーの形状は球形のビーズである。なおさらなる実施形態では、当該ポリマーは、サイトカインおよびβ2-ミクログロブリンから実質的になる群から選択されるタンパク質分子を収着し、かつ大きい血液タンパク質の収着を排除するために全血と直接接触して使用され、そしてこの大きい血液タンパク質は、ヘモグロビン、アルブミン、免疫グロブリン、フィブリノーゲン、血清タンパク質および50,000ダルトンを超える他の血液タンパク質から実質的になる群から選択される。さらになおさらなる実施形態では、当該ポリマーは、50,000ダルトンよりも小さいタンパク質を吸着することについては、内部表面選択性を有し、ビタミン、グルコース、電解質、脂肪、および血液によって運ばれる他の親水性の小分子栄養素を吸着することについてはほとんど選択性を有しないかまったく選択性を有しない。別の実施形態では、当該ポリマーは懸濁重合を使用して製造される。なお別の実施形態では、当該ポリマーは、ジビニルベンゼン、トリビニルシクロヘキサン、トリビニルベンゼン、ジビニルナフタレン、ジビニルスルホン、トリメチロールプロパントリアクリレート、トリメチロールプロパントリメタクリレートおよびこれらの混合物から実質的になる群から選択される架橋剤を用いてスチレンおよびエチルビニルベンゼンの芳香族モノマーから構築される。別の実施形態では、この架橋剤は、当該ポリマーの約20~約90の量のDVDである。さらに別の実施形態では、小滴懸濁重合dropletsuspensionpolymerizationのための安定化剤は、血液適合化ポリマーから実質的になる群から選択され、上記ポリマーは、ポリN-ビニルピロリジノン、ポリアクリル酸ヒドロキシエチル、ポリメタクリル酸ヒドロキシエチル、ヒドロキシルエチルセルロース、ヒドロキシプロピルセルロース、ポリアクリル酸の塩、ポリメタクリル酸の塩、ポリアクリル酸ジメチルアミノエチル、ポリメタクリル酸ジメチルアミノエチル、ポリアクリル酸ジエチルアミノエチル、ポリメタクリル酸ジエチルアミノエチル、ポリビニルアルコールおよびこれらの混合物である。さらになお別の実施形態では、当該ポリマーは、ポリN-ビニルピロリジノン、ポリアクリル酸ヒドロキシエチル、ポリメタクリル酸ヒドロキシエチル、ヒドロキシエチルセルロース、ヒドロキシプロピルセルロース、ポリアクリル酸の塩、ポリメタクリル酸の塩、ポリメタクリル酸ジメチルアミノエチル、ポリアクリル酸ジメチルアミノエチル、ポリアクリル酸ジエチルアミノエチル、ポリメタクリル酸ジエチルアミノエチル、ポリビニルアルコールおよびこれらの混合物から実質的になる群から選択される外部コーティングによって血液適合性にされる。さらなる実施形態では、当該ポリマーは、多孔性ポリマービーズの形成と同時の血液適合性の外部コーティングの表面グラフト化により、血液適合性にされる。別のさらなる実施形態では、当該ポリマーは、予め形成された多孔性ポリマービーズ上への血液適合性の外部コーティングの表面グラフト化により、血液適合性にされる。さらに別のさらなる実施形態では、当該ポリマーは、陰イオン電荷を持つ外表面を有し、この陰イオン電荷は、アルブミンが上記細孔に進入することを防止する。なお別のさらなる実施形態では、本発明は、複数の細孔を持つ少なくとも1つのポリマーを含むサイズ選択的なポリマーに関し、この細孔は、100オングストローム超~約2000オングストロームの直径を有し、当該ポリマーは、ポリマーの収容可能細孔容積の約1.8超~約78の輸送細孔容積を有する。さらになお別のさらなる実施形態では、本発明は、複数の細孔を含むサイズ選択的なポリマーを提供し、この細孔は、100オングストローム超~約2000オングストロームの直径を有し、当該ポリマーは、約250オングストローム~約2000オングストロームの直径を持つ少なくとも1つの輸送細孔を有し、当該ポリマーは、陰イオン電荷を持つ外表面を有し、この陰イオン電荷は、約7.2~約7.6のpHにおいてアルブミンが上記細孔に進入することを防止する。1つの実施形態では、本発明は、小サイズ~中サイズのタンパク質分子を収着し、大きい血液タンパク質の収着を排除するための多孔性ポリマーに関し、当該ポリマーは複数の細孔を含む。この細孔は、50,000ダルトン以下の小サイズ~中サイズのタンパク質分子を収着する。別の実施形態では、当該ポリマーは生体適合性かつ/または血液適合性である。さらに別の実施形態では、当該ポリマーは、約75オングストローム~約300オングストロームの直径を持つ複数の細孔を含む。別の実施形態では、当該ポリマーは、上記の範囲内の複数の細孔を有することができる。別のさらなる実施形態では、当該ポリマーは、上記の範囲内の作機能細孔を有し、その上、75オングストローム未満の範囲の非機能細孔も有することができる。別の実施形態では、当該ポリマーでは、300オングストローム超の直径を持つ細孔でそのポリマーの総細孔容積の2.0体積以下しか占められない。本発明の目的のために、用語大きい血液タンパク質は、サイズが50,000ダルトンを超えるあらゆる血液タンパク質として定義され、用語血液タンパク質分子は、50,000ダルトン以下の小サイズ~中サイズの血液タンパク質に関する。さらになお別の実施形態では、当該ポリマーの形状は球形のビーズである。さらなる実施形態では、当該ポリマーでは、300オングストローム未満の直径の細孔で98.0超の細孔容積が占められる。別のさらなる実施形態では、当該ポリマーは、β2-ミクログロブリンなどのタンパク質分子を吸収するが、より大きい血液タンパク質の収着を排除するために、全血と直接接触して使用され、この大きい血液タンパク質は、ヘモグロビン、アルブミン、免疫グロブリン、フィブリノーゲン、50,000ダルトンよりも大きい血清タンパク質およびこれらの混合物から実質的になる群から選択される。なお別のさらなる実施形態では、当該ポリマーは、50,000ダルトンよりも小さいタンパク質を吸着することについて内部表面選択性を有し、ビタミン、グルコース、電解質、脂肪、および血液によって運ばれる他の親水性の小分子栄養素を吸着することについてはほとんど選択性を有しないかまったく選択性を有しない。さらにさらなる実施形態では、当該ポリマーは、巨大網状合成またはマクロネット合成を使用して多孔性にされる。さらになおさらなる実施形態では、当該ポリマーは懸濁重合を使用して製造される。別の実施形態では、当該ポリマーは、ジビニルベンゼン、トリビニルシクロヘキサン、トリビニルベンゼン、ジビニルナフタレン、ジビニルスルホン、トリメチロールプロパントリアクリレート、トリメチロールプロパントリメタクリレートおよびこれらの混合物によってもたらされる架橋を用いてスチレンおよびエチルビニルベンゼンの芳香族モノマーから構築される。さらに別の実施形態では、小滴懸濁重合のための安定化剤は、血液適合化ポリマーから実質的になる群から選択され、このポリマーは、ポリN-ビニルピロリジノン、ポリアクリル酸ヒドロキシエチル、ポリメタクリル酸ヒドロキシエチル、ヒドロキシルエチルセルロース、ヒドロキシプロピルセルロース、ポリアクリル酸の塩、ポリメタクリル酸の塩、ポリアクリル酸ジメチルアミノエチル、ポリメタクリル酸ジメチルアミノエチル、ポリアクリル酸ジエチルアミノエチル、ポリメタクリル酸ジエチルアミノエチル、ポリビニルアルコールおよびこれらの混合物である。なお別の実施形態では、当該ポリマーは、ポリN-ビニルピロリジノン、ポリアクリル酸ヒドロキシエチル、ポリメタクリル酸ヒドロキシエチル、ヒドロキシエチルセルロース、ヒドロキシプロピルセルロース、ポリアクリル酸の塩、ポリメタクリル酸の塩、ポリメタクリル酸ジメチルアミノエチル、ポリアクリル酸ジメチルアミノエチル、ポリアクリル酸ジエチルアミノエチル、ポリメタクリル酸ジエチルアミノエチル、ポリビニルアルコールおよびこれらの混合物の外部コーティングによって血液適合性にされる。さらに別の実施形態では、当該ポリマーは、多孔性ポリマービーズの形成と同時の血液適合性の外部コーティングの表面グラフト化により、血液適合性にされる。さらになお別の実施形態では、当該ポリマーは、予め形成された多孔性ポリマービーズ上への血液適合性の外部コーティングの表面グラフト化により、血液適合性にされる。さらなる実施形態では、本発明は、アルブミンを収着から除外するためのポリマー吸収剤に関する。当該ポリマーは、約75オングストローム~約300オングストロームの直径を持つ細孔を含む。別のさらなる実施形態では、本発明は、機能細孔範囲を含む血液適合化ポリマーを提供する。この機能細孔範囲は、約75オングストローム~約300オングストロームの細孔直径を有し、当該ポリマーは、血液タンパク質分子を吸着するように設計されている。別の実施形態では、本発明は、小サイズ~中サイズの血液由来のタンパク質を収着し、大きい血液由来のタンパク質の収着を排除するためのサイズ選択的なポリマーに関し、このポリマーは複数の細孔を含み、この細孔は約75オングストローム~約300オングストロームの直径を有する。当該ポリマーは、サイトカインおよびβ2-ミクログロブリンを吸着するために全血と直接接触して使用されるが、大きい血液由来のタンパク質の吸着を排除し、この大きい血液由来のタンパク質は、ヘモグロビン、アルブミン、免疫グロブリン、フィブリノーゲン、50,000ダルトンよりも大きい血清タンパク質およびこれらの混合物から実質的になる群から選択される。本発明の目的のために、用語血液由来のタンパク質は、酵素、ホルモン、ならびにサイトカインおよびケモカインなどの調節タンパク質を包含する。本発明は、サイズ選択的な、生体適合性で、かつ血液適合性の多孔性ポリマー吸着剤であって、その細孔構造が血液灌流における有効性のために設計されている多孔性ポリマー吸着剤、を開示する。血液灌流における有効性のために、この吸着剤は、他の小分子化学種および血液の中に存在する親水性分子よりもタンパク質を選択的に収着する必要がある。このタンパク質収着は、健康の恒常性維持に必要とされる重要なタンパク質-アルブミン、免疫グロブリン、フィブリノーゲン-が、血液灌流処置の間、血液中に留まるように、50,000ダルトン未満の分子サイズに限定される必要もある。本発明の多孔性ポリマー吸着剤は、血液適合性の外部表面コーティングと、タンパク質選択性のための芳香族細孔表面および直径が300Åを超える細孔を実質的に含まず100~300Åの細孔直径範囲に入る主要な細孔容積を持つ内部細孔系とを有する。300Å超の細孔が占める細孔容積は、総細孔容積の2.0以下である。これらの多孔性ポリマー吸着剤は、50,000ダルトンを超えるタンパク質分子の細孔系への進入を排除するが、35,000ダルトン未満のサイズを持つタンパク質分子については細孔系への良好な物質輸送を提供する。本発明の多孔性ポリマーは、以下のもののうちの1つまたは以下のもの混合物によってもたらされる架橋を用いてスチレンおよびエチルビニルベンゼンの芳香族モノマーから構築される:ジビニルベンゼン、トリビニルシクロヘキサン、トリメチロールプロパントリアクリレートおよびトリメチロールプロパントリメタクリレート。本発明の多孔性ポリマー吸着剤を構築するために使用されてもよい他の架橋剤は、ジビニルナフタレン、トリビニルベンゼンおよびジビニルスルホンならびにこれらの混合物である。別の実施形態では、当該ポリマー吸着剤は、モノマーのうちの25mol~90molがジビニルベンゼンおよびトリビニルベンゼンなどの架橋剤である有機溶液によって合成され、得られたポリマー吸着剤は、十分な構造強度を有する。本発明の多孔性ポリマーは、形成されるポリマービーズに生体適合性および血液適合性の外部表面を提供するように選択される水相分散剤の存在下で、配合された水相の中で、フリーラジカル開始を用いて懸濁重合することによって製造される。当該ビーズは、適正な細孔構造を発現させるために、適切に選択されたポロゲンporogen沈殿剤および重合についての適切な時間-温度プロファイルを用いた巨大網状合成によって多孔性にされる。多孔性ビーズは、マクロネット形成macronettingまたはマクロネット合成としても知られる超架橋方法論によっても、小さい細孔径を持って製造される。この方法論では、軽度に架橋されたゲルポリマー-架橋は、通常、2重量未満である-を、ポリマーマトリクスについての良好な二機能性膨潤剤の中で膨潤させる。膨潤状態において、このポリマーマトリクスは、触媒反応によって架橋される。この触媒反応は、最も多くは、ルイス酸触媒によって触媒されるFriedel-Crafts反応である。得られた生成物は、乾燥した、非膨潤状態で持続的な細孔構造を有する架橋ポリマーであるマクロ多孔性ポリマーである。本発明の目的のために、用語生体適合性は、生理液内の許容できない臨床的変化を生じない生理液との適合性の状態として定義される。用語血液適合性は、全血または血漿と接触して置かれたときの物質が臨床的に許容できる生理的変化を生じる状態として定義される。当該ポリマービーズ上の生体適合性および血液適合性の外部表面コーティングは、フリーラジカルグラフト化によってビーズ表面に共有結合されている。このフリーラジカルグラフト化は、モノマー液滴がポリマービーズへと変換される間に、起こる。液滴内のモノマーが重合しポリマーへと変換されるにつれて、モノマー液滴をコーティングし安定化する分散剤は液滴表面に共有結合された状態になる。この懸濁重合で使用される分散剤が生体適合性または血液適合性を付与する分散剤ではない場合には、生体適合性および血液適合性の外部表面コーティングは、予め形成されたポリマービーズ上に共有結合でグラフト化されてもよい。予め形成されたポリマービーズ上への生体適合性および血液適合性のコーティングのグラフト化は、表面コーティングに生体適合性または血液適合性を付与するポリマーのモノマーまたは低分子量オリゴマーのいずれかの存在下で、フリーラジカル開始剤を活性化することにより実施される。ポリマービーズ上の生体適合性および血液適合性の外部表面コーティングは、ポリN-ビニルピロリジノン、ポリメタクリル酸ヒドロキシエチル、ポリアクリル酸ヒドロキシエチル、ヒドロキシエチルセルロース、ヒドロキシプロピルセルロース、ポリアクリル酸の塩、ポリメタクリル酸の塩、ポリメタクリル酸ジメチルアミノエチル、ポリアクリル酸ジメチルアミノエチル、ポリアクリル酸ジエチルアミノエチル、ポリメタクリル酸ジエチルアミノエチル、およびポリビニルアルコールからなるポリマーの群によってもたらされる。1つの実施形態では、ポリメタクリレートポリマーおよびポリアクリレートポリマーなどの外部表面コーティングは、pH7.2~7.6でアニオンを形成し、この外部表面は、正常な血液pH7.4で正味陰イオン電荷を帯びるアルブミンを寄せつけず、アルブミンが吸収材の外部表面にある細孔に進入することを斥力によって阻害する。さらに別の実施形態では、ジビニルベンゼンコポリマーの薄層の外表面が負電荷を形成して、アルブミンが吸着剤の細孔内部に進入するのを排斥するように、このジビニルベンゼンコポリマーの薄層の外表面は、アニオン交換体となるように修飾される。アルブミンはpH4.6に等電点を有し、血液および他の生理液の正常pHにおいて正味の負電荷を有する。吸着剤の外表面の薄層に負電荷があることで、アルブミンよりも毒素を吸着することを優先する選択性を当該ポリマーが依然として呈しながらも、細孔径の制限は、より広い範囲へと拡張することができる。当該血液灌流および灌流用のデバイスは、ビーズ床を容器内に保つために出口端および入口端の両方に保持スクリーンretainerscreenを取り付けた流液型容器の中に入れたサイズ選択的な多孔性ポリマービーズの充填されたビーズ床からなる。血液灌流および灌流の操作は、全血、血漿または生理液を、充填されたビーズ床に通すことにより実施される。ビーズ床を通した灌流の間に、35,000ダルトンよりも小さいタンパク質分子は吸着によって抽出され、一方で、その流体成分の残りは濃度が実質的に無変化のまま通り過ぎる。本発明の目的のために、用語灌流は、好適な体外の回路を介して、多孔性ポリマー吸着剤が入っているデバイスに生理液を通し、流体から毒素およびタンパク質を除去することとして定義される。用語血液灌流は、生理液が血液であるという、灌流の特別の場合である。用語分散剤は、流動化媒体に懸濁した、微細化された非混和性液滴の一群に対して安定化効果を付与する物質として定義される。用語巨大網状合成は、成長するポリマー分子を相平衡によって決定される特定の分子サイズでモノマー液から析出させる不活性な沈殿剤の存在下で、モノマーをポリマーへと重合させて、一緒に充填されてオープンセル構造の物理的細孔を持つビーズを与える球形のまたはほぼ球形の対称性を持つ固体のナノサイズのミクロゲル粒子を与えることとして定義される[米国特許第4,297,220号明細書、MeitznerおよびOline、1981年10月27日;R.L.Albright、ReactivePolymers、1986年、第4巻、155-174頁]。本発明の目的のために、用語収着は、吸収および吸着によって取り込み結合することとして定義される。添付の図面は、本発明のさらなる理解を提供するために含まれる。これらの図面は、本願明細書に組み込まれてその一部を構成し、本発明の1以上の実施形態を例証し、本願明細書の記載と一緒になって、本発明の本質を説明する役割を果たす。開示された優位点および改良点の中でも、本発明の他の目的および利点は、添付の図面と関連づけて解釈される以下の記載から明らかであろう。図面は、本願明細書の一部を構成し、本発明の例示的な実施形態を含み、本発明の種々の目的および特徴を例証する。必要に応じて、本発明の詳細な実施形態が本願明細書に開示される。開示された実施形態は、種々の形態で具体化されてもよい本発明を例示的に示すに過ぎないということを理解されたい。それゆえ、本願明細書に開示される特定の構造上および機能上の詳細は、限定と解釈されるべきではなく、単に、当業者に本発明を採用することを教示するための基礎と解釈されるべきである。下記の具体例によって、本発明はよりよく理解されるようになるであろう。しかしながら、下記の具体例は、単に指針としてのみ与えられ、限定は意図していない。5種の多孔性ポリマー吸着剤をそれらの細孔構造について特徴づけ、それらの、血清アルブミンサイズは66,462ダルトンに対するチトクロム-cサイズは11,685ダルトンの競合的吸着について評価する。吸着剤合成は、実施例1に記載され、細孔構造の特性解析は実施例2に与えられ、競合的な動的吸着の手順および結果は実施例3に提示され、大きいほうのアルブミン分子よりも小さいほうのチトクロム-cタンパク質を捕捉することについての競合的な有効性は、実施例4で論じられる。実施例1:吸着剤合成合成プロセスは、1水相を調製すること、2有機相を調製すること、3懸濁重合を実施すること、および4得られた多孔性ポリマー吸着剤生成物を精製すること、からなる。水相組成物は、すべての重合について同じである。表1Aは、水相の百分率組成を掲載し、表1Bは、5リットルの反応器での重合の実施について典型的な物質投入量を与える。水相および有機相の調製の際には、水相を5リットルの反応器の中へと注ぎ込み、撹拌しながら65°Cに加熱する。適切な液滴サイズの形成のためのrpmに撹拌速度を設定して、開始剤を含む予め混合した有機相をこの反応器の中へ、水相の上へと注ぎ込む。この有機液滴の分散物を、重合のために選択した温度に加熱し、モノマーの架橋ポリマーへの変換を完結させてこれにより細孔構造を設定するための所望の長さの時間、この温度で保つ。未反応の開始剤については、その開始剤の半減期が1時間以下である温度でビーズスラリーを2時間加熱することにより分解する。開始剤のベンゾイルペルオキシドについては、未反応の開始剤は、スラリーを95°Cで2時間加熱することにより分解される。このスラリーを冷却し、母液をビーズから吸い出し、ビーズを超純水で5回洗浄する。熱的浄化手法によって、このビーズからポロゲンおよび他の有機化合物を除く。このプロセスにより、球形の、多孔性ポリマービーズの形態の清浄な、乾燥した多孔性吸着剤が得られる。実施例2:細孔構造の特性解析表1Cで特定した吸着剤ポリマービーズの細孔構造を、MicromeriticsASAP2010機器を用いて分析した。結果をグラフ1に提示する。グラフ1には、細孔容積を細孔直径の関数としてプロットする。このグラフは、記載の細孔径範囲にわたる細孔容積分布を呈示する。これら5種の吸着剤ポリマーの各々について、細孔容積は、細孔径範囲内でいくつかのカテゴリーに分類され、これらの値は表2に提示される。収容可能細孔容積は、タンパク質収着に利用できる細孔容積であり、直径100Åを超える細孔が占める細孔容積からなる。有効細孔容積は、35,000ダルトン未満のタンパク質に選択的に利用できる細孔容積であり、直径100~250Åの範囲内の細孔直径からなる。過大細孔容積は、35,000ダルトンを超えるタンパク質に利用できる細孔容積であり、直径250Åを超える細孔が占める細孔容積からなる。過小細孔容積は直径100Å未満の細孔が占める細孔容積であり、約10,000ダルトンを超えるタンパク質には利用できない。図1は、窒素脱着等温線によって測定された種々の吸着剤についての細孔容積対細孔直径dV/dD対Dのプロットを示す、表2のグラフを描く。実施例3:タンパク質吸着選択性実施例1で製造したポリマー吸着剤ビーズを20重量イソプロピルアルコールの水溶液で湿らせ、超純水で十分に洗浄する。300~850ミクロン300~850μmの範囲内の直径を持つビーズを、内径が5.4cmおよび長さが8.7cmの円筒形のカートリッジである200mL血液灌流デバイスに充填する。このビーズは、200ミクロン200μmのオリフィスサイズを持つ、各端部にあるスクリーンによってカートリッジ内に保持される。スクリーンを固定して、かつ流体の分布および管状物への取り付けをもたらすために、中央にルアーポートを持つ端部キャップを各端部に装着する。50mg/リットルのウマ心臓チトクロム-cおよび30g/リットルの血清アルブミンを含む、4リットルの、pH7.4に緩衝化した0.9生理食塩水溶液を調製する。これらの濃度は、血液中にアルブミンが豊富でβ2-ミクログロブリンが非常に低いレベルにある典型的な腎臓患者の臨床的処置を模擬するために選択する。分子量11,685ダルトンを有するウマ心臓チトクロム-cは、11,845ダルトンのβ2-ミクログロブリンに非常に近い分子サイズを有し、それゆえ、β2-ミクログロブリンの代用物として選ぶ。血清アルブミンは、66,462ダルトンの分子量を持つのでチトクロム-cよりもはるかに大きい分子であり、それゆえ、アルブミンのサイズ選択的な排除のための最適の細孔構造を持つ多孔性ポリマーを選択するために必要な適切な競合的吸着研究を可能にする。上記タンパク質溶液を、透析ポンプによって貯蔵槽から流液型UV分光光度計セル、ビーズ床を通って循環させ、そして貯蔵槽に戻す。圧送速度は4時間の継続期間にわたって400mL/分である。チトクロム-cについては408nm、アルブミンについては279nmにおけるUV吸光度によって、貯蔵槽の中の両方のタンパク質の濃度を定期的に測定する。表1Cに特定されるすべての5種の吸着剤を、この競合的タンパク質収着評価によって検討した。測定結果を表3に提示する。実施例4:アルブミンに勝るチトクロム-cについての好適な動態およびサイズ選択性のための細孔容積および細孔径範囲表3およびグラフ1は、関連する細孔構造データおよびすべての5種の吸着剤に対して実施したタンパク質灌流結果を要約する。アルブミンよりもチトクロム-cを吸着することについての選択性は、以下の順に低下した:吸着剤4>吸着剤5>吸着剤1>吸着剤2>吸着剤3。4時間の灌流の間に吸着されるチトクロム-cの量は、以下の順に低下した:吸着剤2>吸着剤3>吸着剤5>吸着剤1>吸着剤4。57.1という最高の選択性を持つ吸着剤4は、最も低い動態を有し、4時間の灌流にわたって、利用できるチトクロム-cの57.4しか捕捉しなかった。この動態の結果は、その有効細孔容積が細孔径範囲の小さい側の端に位置しており、すべてのその有効細孔容積が130~100Åの細孔径範囲内にあることから生じる。130Åを超える細孔が占める細孔容積がほとんど存在せず、この小さい細孔径はチトクロム-cの進入を遅らせる。100~200Åに主要な細孔容積を持つ吸着剤5は、50.6と、アルブミンに対するチトクロム-cの選択性が2番目に高く、吸着剤5は、有効細孔容積細孔への良好な物質輸送を有し、4時間の灌流の間にチトクロム-cのうちの90.1を捕捉した。この多孔性ポリマーは、特性の最良のバランスを有し、アルブミンに勝るチトクロム-cについてのサイズ選択性に優れ、4時間の灌流の間のチトクロム-cについての収容可能量が非常に良好である。吸着剤1は、アルブミンよりもチトクロム-cを収着することについて24.05というまずまず良好な選択性を示した。吸着剤1は、4時間の灌流の間にチトクロム-cを収着することについて、良好な収容可能量も呈し、利用できる量のうちの89.0を捕捉した。4時間の灌流の間にチトクロム-cを収着することについて最高の収容可能量を持つ吸着剤2は、利用できるチトクロム-cのうちの96.7を捕捉した。この高い収容可能量は、大きい細孔容積、0.986cc/gを有し、しかも100Å~250Åという有効細孔容積範囲内にあることに由来する。しかしながら、この多孔性ポリマーは、吸着剤1、吸着剤4、および吸着剤5よりも多くのアルブミンが吸着されるのを可能にする。なぜならこの多孔性ポリマーは、250Å~300Åの細孔径群にかなりの細孔容積、0.250cc/g、を有するからである。非常に広い細孔径分布グラフ1を参照を有する吸着剤3は、7.27という、当該群の中で最も低い選択性を有した。吸着剤3は、250Åよりも大きい細孔径範囲に非常に大きい細孔容積を有する。この多孔性ポリマーは、250Å~740Åの細孔径範囲内に1.15cc/gの細孔容積を有する。他の4種の吸着剤とは対照的に、この多孔性ポリマーは約150,000ダルトンよりも小さいタンパク質についてはサイズ選択的ではないが、この多孔性ポリマーは、灌流の間に、利用できるチトクロム-cのうちの95.3を収着した。アルブミンよりもチトクロム-cを選択的に収着することおよび4時間の灌流の間にチトクロム-cを捕捉するための収容可能量という特性のバランスに関しては、多孔性ポリマー吸着剤5が、最良の性能を与えた。この多孔性ポリマーは、末期の腎臟病を抱える人々について、血液透析と合わせた血液灌流において良好に機能するための適正な細孔構造を有する。上記の教示を踏まえて、本発明の多くの改変態様およびバリエーションが可能である。それゆえ、添付の特許請求の範囲の範囲内で、本発明は、具体的に本願明細書に開示されたもの以外の態様で実施されてもよいということを理解されたい。"